(57)【要約】  本発明の課題は、シクロオレフィン系樹脂を用いた光学的に等方性で薄膜の光学フィルムを提供することである。また、当該光学フィルムを流延製膜法で生産性良く延伸して製造することである。さらに、当該光学フィルムを具備した偏光板及び表示装置を提供することである。当該光学フィルムは、シクロオレフィン系樹脂とポリエステルとを含有する光学フィルムであって、前記ポリエステルが、化学構造又は重量平均分子量（Ｍｗ）が異なる２種類以上の化合物の混合物であり、前記ポリエステルの重量平均分子量（Ｍｗ）が、４００〜３８００の範囲内であり、前記光学フィルムの膜の厚さが５〜２５μｍの範囲内であり、かつ、フィルム面内の位相差値Ｒｏ（ｎｍ）が０≦Ｒｏ≦５の範囲であり、フィルム膜厚方向の位相差値Ｒｔ（ｎｍ）が−１０≦Ｒｔ≦１０の範囲である。【特許請求の範囲】
【請求項１】
シクロオレフィン系樹脂とポリエステルとを含有する光学フィルムであって、
前記ポリエステルが、化学構造又は重量平均分子量（Ｍｗ）が異なる２種類以上の化合物の混合物であり、
前記ポリエステルの重量平均分子量（Ｍｗ）が、４００〜３８００の範囲内であり、
前記光学フィルムの膜の厚さが５〜２５μｍの範囲内であり、かつ、
前記光学フィルムの、下記式（ｉ）で定義されるフィルム面内の位相差値Ｒｏ（ｎｍ）及び下記式（ii）で定義されるフィルム膜厚方向の位相差値Ｒｔ（ｎｍ）が、下記式（iii）及び（iv）で規定する条件を満たす光学フィルム。
（ｉ）Ｒｏ＝（ｎｘ−ｎｙ）×ｄ
（ii）Ｒｔ＝｛（ｎｘ＋ｎｙ）／２−ｎｚ）｝×ｄ
（iii）０≦Ｒｏ≦５
（iv）−１０≦Ｒｔ≦１０
〔式中、Ｒｏ及びＲｔは温度２３℃、相対湿度５５％の環境下で波長５９０ｎｍの光で測定した位相差値である。
ｎｘは、フィルム平面内の遅相軸方向の屈折率である。
ｎｙは、フィルム平面内の遅相軸方向に垂直な方向の屈折率である。
ｎｚは、フィルム面に垂直な方向の屈折率である。
ｄは、フィルムの厚さ（ｎｍ）である。〕
【請求項２】
前記シクロオレフィン系樹脂が、下記一般式（Ｉ）で表される構造を有するシクロオレフィン系モノマー由来の重合体である請求項１に記載の光学フィルム。
【化１】
2018021312.tif 000018
前記一般式（Ｉ）において、ｐは０又は１の整数を表し、ｍは０又は１以上の整数を表す。Ｒ１〜Ｒ４は、それぞれ独立に、水素原子、炭化水素基、ハロゲン原子、又は水素結合受容性基を表す。また、Ｒ１〜Ｒ４は、二つ以上が互いに結合して、不飽和結合、単環又は多環を形成していてもよく、この単環又は多環は、二重結合を有していても、芳香環を形成してもよい。
【請求項３】
前記一般式（Ｉ）で表される構造を有するシクロオレフィン系モノマーのｐが０を表し、Ｒ１及びＲ２が水素原子を表し、Ｒ３がメチル基を表し、かつ、Ｒ４がメトキシカルボニル基を表す請求項２に記載の光学フィルム。
【請求項４】
前記ポリエステルの混合物を構成する化合物の少なくとも１種が、下記一般式（II）又は一般式（III）で表される構造を有する化合物である請求項１から請求項３までのいずれか一項に記載の光学フィルム。
【化２】
2018021312.tif 000019
前記一般式（II）及び一般式（III）において、Ａは、アルキレンジカルボン酸、シクロアルキレンジカルボン酸、又はアリールジカルボン酸から誘導される２価の基を表す。Ｇは、アルキレングリコール、シクロアルキレングリコール、又はアリールグリコールから誘導される２価の基を表す。ｎ及びｍは、それぞれ０以上の整数を表す。Ｘ１及びＸ２は、それぞれ水素原子、又はアルキレンモノカルボン酸、シクロアルキレンモノカルボン酸、若しくはアリールモノカルボン酸から誘導される１価の基を表す。Ｙ１及びＹ２は、それぞれヒドロキシ基又はアルキレンモノアルコール、シクロアルキレンモノアルコール若しくはアリールモノアルコールから誘導される１価の基を表す。ここで、Ａ及びＧは、１種類であっても２種類以上の基が組み合わされていても良い。
【請求項５】
前記一般式（II）又は一般式（III）で表される構造を有する化合物のＡ又はＧが、２種類以上の基が組み合わされている請求項４に記載の光学フィルム。
【請求項６】
前記一般式（II）又は一般式（III）で表される構造を有する化合物のｎ又はｍが、１又は２の整数を表す請求項４又は請求項５に記載の光学フィルム。
【請求項７】
前記一般式（II）又は一般式（III）で表される構造を有する化合物のｎ又はｍが、１の整数を表す請求項４から請求項６までのいずれか一項に記載の光学フィルム。
【請求項８】
前記一般式（II）又は一般式（III）で表される構造を有する化合物の、Ｘ１及びＸ２の少なくとも一方がアルキレンモノカルボン酸、シクロアルキレンモノカルボン酸、又はアリールモノカルボン酸から誘導される１価の基を表し、Ｙ１及びＹ２の少なくとも一方がアルキレンモノアルコール、シクロアルキレンモノアルコール、又はアリールモノアルコールから誘導される１価の基を表し、かつ
ｎ又はｍが０の整数を表す請求項４又は請求項５に記載の光学フィルム。
【請求項９】
請求項１から請求項８までのいずれか一項に記載の光学フィルムを偏光子の少なくとも片面に具備する偏光板。
【請求項１０】
請求項９に記載の偏光板を具備する表示装置。
【発明の詳細な説明】
【技術分野】
【０００１】
本発明は、光学フィルム、偏光板、及び表示装置に関し、より詳しくは、シクロオレフィン系樹脂を用いた光学的に等方性の光学フィルム等に関する。
【背景技術】
【０００２】
液晶表示装置（ＬＣＤ）は、ＴＮ（Ｔｗｉｓｔｅｄ  Ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式等種々の方式が開発されている。そのうちＩＰＳ方式はＴＮ方式やＶＡ方式に比べ視野角性能に優れており、諸用途に用いられている。なお、ＩＰＳ方式の液晶セルは、ネマチック液晶に横電界をかけてスイッチングする方式であり、詳しくはＰｒｏｃ．ＩＤＲＣ（Ａｓｉａ  Ｄｉｓｐｌａｙ  １９９５），５７７〜５８０頁及び同７０７〜７１０頁に記載されている。【０００３】
ＩＰＳ方式に用いられる偏光板用光学フィルムには、ＩＰＳ方式の特性上光学的に等方性（以下「ゼロ位相差性」ともいう。）の偏光板用光学フィルムが求められる。等方性（ゼロ位相差性）を示す偏光板用光学フィルムとしては、従来セルローストリアセテート（ＴＡＣ）フィルムがその取扱い性の良さから広く用いられている。しかし、セルローストリアセテートフィルムは耐湿性が劣っており湿度変動による性能変動が大きいという問題があった。また位相差値が完全にはゼロではないためその改良が求められていた。【０００４】
近年、耐湿性の良いゼロ位相差性の偏光板用光学フィルムとして、シクロオレフィン系樹脂を用いた光学フィルムも用いられている。【０００５】
特許文献１には、ゼロ位相差性のシクロオレフィン系樹脂を用いた光学フィルムが開示されている。【０００６】
一方、液晶表示装置（ＬＣＤ）、有機エレクトロルミネッセンス表示装置（ＯＬＥＤ）等の表示装置は、近年、薄膜化が進展している。それに伴い、前記表示装置に備えられる偏光板の薄膜化の要望も増している。【０００７】
したがって、前記のゼロ位相差性のシクロオレフィン系樹脂を用いた光学フィルムにも、薄膜化が求められている。【０００８】
従来、光学フィルムを平面性良く薄膜化するには、光学フィルムの製膜時において、溶液流延又は溶融流延したフィルムを延伸して薄膜化することが行われている。【０００９】
しかしながら、シクロオレフィン系樹脂を用いたフィルムを延伸して薄膜化した場合には、延伸可能な伸度に限界があり、延伸すると破断しやすいという問題があった。【００１０】
さらに、現在、種々の表示装置に用いられている光学フィルム用のシクロオレフィン系樹脂は、固有複屈折率が正である。したがって、溶融製膜法で光学フィルムを製造する際は、搬送方向への伸びや、熱延伸により正の配向複屈折性に由来する位相差を発現する。
また、溶液流延法で製造する際は、上記の理由に加え、加圧ダイスリットからドラムやベルト上に流延した後の乾燥過程で樹脂鎖が配向することでも位相差が発現する。さらには、溶剤が残留している状態の光学フィルムをクリップで幅方向に保持しながら搬送する際に、乾燥により光学フィルムが収縮することで疑似的に延伸され、結果的に位相差が発現することもある。【００１１】
このように、シクロオレフィン樹脂を用いたフィルムを延伸して薄膜化した場合には、位相差が発現しやすいという問題もあった。【００１２】
特許文献２には、シクロオレフィン樹脂に特定の可塑剤を添加して延伸したＶＡ方式に適した光学フィルムが開示されている。【００１３】
しかしながら、特許文献２に記載の方法では、光学フィルムに位相差が生じてしまい、当該光学フィルムをＩＰＳ方式の液晶表示装置に適用すると視認性が劣化するという問題があった。したがって、ＩＰＳ方式に適した等方性（ゼロ位相差性）の光学フィルムを、延伸による生産性を確保しつつ得ることが困難であった。
【先行技術文献】
【特許文献】
【００１４】
【特許文献１】特開２０１１−１２８３５６号公報
【特許文献２】韓国公開特許第２０１５−０１０４８８６号公報
【発明の概要】
【発明が解決しようとする課題】
【００１５】
本発明は、上記問題・状況に鑑みてなされたものであり、その解決課題は、シクロオレフィン系樹脂を用いた光学的に等方性（ゼロ位相差性）で薄膜の光学フィルムを提供することである。また、当該光学フィルムを流延製膜法で生産性良く延伸して製造することである。さらに、当該光学フィルムを具備した偏光板及び表示装置を提供することである。
【課題を解決するための手段】
【００１６】
本発明者は、上記課題を解決すべく、上記問題の原因等について検討する過程において、シクロオレフィン系樹脂とポリエステルとを含有する光学フィルムであって、前記ポリエステルが、化学構造又は分子量が異なる２種類以上の化合物の混合物であり、前記ポリエステルの重量平均分子量（Ｍｗ）が、４００〜３８００の範囲内であることにより、薄膜で等方性（ゼロ位相差性）の光学フィルムを提供できることを見いだし本発明に至った。【００１７】
すなわち、本発明に係る上記課題は、以下の手段により解決される。【００１８】
１．シクロオレフィン系樹脂とポリエステルとを含有する光学フィルムであって、前記ポリエステルが、化学構造又は重量平均分子量（Ｍｗ）が異なる２種類以上の化合物の混合物であり、前記ポリエステルの重量平均分子量（Ｍｗ）が、４００〜３８００の範囲内であり、前記光学フィルムの膜の厚さが５〜２５μｍの範囲内であり、かつ、前記光学フィルムの、下記式（ｉ）で定義されるフィルム面内の位相差値Ｒｏ（ｎｍ）及び下記式（ii）で定義されるフィルム膜厚方向の位相差値Ｒｔ（ｎｍ）が、下記式（iii）及び（iv）で規定する条件を満たすことを特徴とする光学フィルム。【００１９】
（ｉ）Ｒｏ＝（ｎｘ−ｎｙ）×ｄ
（ii）Ｒｔ＝｛（ｎｘ＋ｎｙ）／２−ｎｚ）｝×ｄ
（iii）０≦Ｒｏ≦５
（iv）−１０≦Ｒｔ≦１０
〔式中、Ｒｏ及びＲｔは温度２３℃、相対湿度５５％の環境下で波長５９０ｎｍの光で測定した位相差値である。【００２０】
ｎｘは、フィルム平面内の遅相軸方向の屈折率である。【００２１】
ｎｙは、フィルム平面内の遅相軸方向に垂直な方向の屈折率である。【００２２】
ｎｚは、フィルム面に垂直な方向の屈折率である。【００２３】
ｄは、フィルムの厚さ（ｎｍ）である。〕
２．前記シクロオレフィン系樹脂が、下記一般式（Ｉ）で表される構造を有するシクロオレフィン系モノマー由来の重合体であることを特徴とする第１項に記載の光学フィルム。【００２４】
【化１】
2018021312.tif 000002
前記一般式（Ｉ）において、ｐは０又は１の整数を表し、ｍは０又は１以上の整数を表す。Ｒ１〜Ｒ４は、それぞれ独立に、水素原子、炭化水素基、ハロゲン原子、又は水素結合受容性基を表す。また、Ｒ１〜Ｒ４は、二つ以上が互いに結合して、不飽和結合、単環又は多環を形成していてもよく、この単環又は多環は、二重結合を有していても、芳香環を形成してもよい。【００２５】
３．前記一般式（Ｉ）で表される構造を有するシクロオレフィン系モノマーのｐが０を表し、ｍが１を表し、Ｒ１及びＲ２が水素原子を表し、Ｒ３がメチル基を表し、かつ、Ｒ４がメトキシカルボニル基を表すことを特徴とする第２項に記載の光学フィルム。【００２６】
４．前記ポリエステルの混合物を構成する化合物の少なくとも１種が、下記一般式（II）又は一般式（III）で表される構造を有する化合物であることを特徴とする第１項から第３項までのいずれか一項に記載の光学フィルム。【００２７】
【化２】
2018021312.tif 000003
前記一般式（II）及び一般式（III）において、Ａは、アルキレンジカルボン酸、シクロアルキレンジカルボン酸、又はアリールジカルボン酸から誘導される２価の基を表す。Ｇは、アルキレングリコール、シクロアルキレングリコール、又はアリールグリコールから誘導される２価の基を表す。ｎ及びｍは、それぞれ０以上の整数を表す。Ｘ１及びＸ２は、それぞれ水素原子、又はアルキレンモノカルボン酸、シクロアルキレンモノカルボン酸、若しくはアリールモノカルボン酸から誘導される１価の基を表す。Ｙ１及びＹ２は、それぞれヒドロキシ基又はアルキレンモノアルコール、シクロアルキレンモノアルコール若しくはアリールモノアルコールから誘導される１価の基を表す。ここで、Ａ及びＧは、１種類であっても２種類以上の基が組み合わされていても良い。【００２８】
５．前記一般式（II）又は一般式（III）で表される構造を有する化合物のＡ又はＧが、２種類以上の基が組み合わされていることを特徴とする第４項に記載の光学フィルム。【００２９】
６．前記一般式（II）又は一般式（III）で表される構造を有する化合物のｎ又はｍが、１又は２の整数を表すことを特徴とする第４項又は第５項に記載の光学フィルム。【００３０】
７．前記一般式（II）又は一般式（III）で表される構造を有する化合物のｎ又はｍが、１の整数を表すことを特徴とする第４項から第６項までのいずれか一項に記載の光学フィルム。【００３１】
８．前記一般式（II）又は一般式（III）で表される構造を有する化合物の、Ｘ１及びＸ２の少なくとも一方がアルキレンモノカルボン酸、シクロアルキレンモノカルボン酸、又はアリールモノカルボン酸から誘導される１価の基を表し、Ｙ１及びＹ２の少なくとも一方がアルキレンモノアルコール、シクロアルキレンモノアルコール、又はアリールモノアルコールから誘導される１価の基を表し、かつｎ又はｍが０の整数を表すことを特徴とする第４項又は第５項に記載の光学フィルム。【００３２】
９．第１項から第８項までのいずれか一項に記載の光学フィルムを偏光子の少なくとも片面に具備することを特徴とする偏光板。【００３３】
１０．第９項に記載の偏光板を具備することを特徴とする表示装置。
【発明の効果】
【００３４】
本発明の上記手段により、シクロオレフィン系樹脂を用いた光学的に等方性（ゼロ位相差性）で薄膜の光学フィルムを提供することができる。また、当該光学フィルムを流延製膜法で生産性良く延伸して製造することができる。【００３５】
本発明の効果の発現機構ないし作用機構については、明確にはなっていないが、以下のように推察している。【００３６】
シクロオレフィン系樹脂を用いたフィルムを延伸して薄膜化した場合には、延伸可能な伸度に限界があり、延伸すると破断しやすいという問題がある。シクロオレフィン系樹脂に可塑剤を混合した場合には、破断せずに延伸しやすくなるため、薄膜のシクロオレフィン樹脂が製造できやすくなる。【００３７】
しかしながら、延伸伸度が大きくなると、シクロオレフィン系樹脂の固有複屈折率が正であるため、延伸時のシクロオレフィン系樹脂の配向に伴って位相差が大きくなる。【００３８】
シクロオレフィン系樹脂が、ポリエステルを含有すると、可塑効果によりシクロオレフィン樹脂を延伸しやすくなる。この時、ポリエステルが、化学構造又は分子量の異なる２種類以上の化合物の混合であることで、系中の秩序が乱雑化され、シクロオレフィン系樹脂の高分子鎖の向きが特定方向に揃いにくくなる、即ち、シクロオレフィン系樹脂の配向を乱すように作用する。加えて、ポリエステルの重量平均分子量（Ｍｗ）が、４００〜３８００の範囲内である場合には、シクロオレフィン系樹脂との相溶性が向上し、フィルム中で、より広範囲に、均一に分散し、効率的にシクロオレフィン系樹脂の高分子鎖の配向を乱すようになる。以上の様な機構により、位相差を低減できるものと推察している。
【図面の簡単な説明】
【００３９】
【図１】偏光板の概略断面図
【発明を実施するための形態】
【００４０】
本発明の光学フィルムは、シクロオレフィン系樹脂とポリエステルとを含有する光学フィルムであって、前記ポリエステルが、化学構造又は分子量が異なる２種類以上の化合物の混合物であり、前記ポリエステルの重量平均分子量（Ｍｗ）が、４００〜３８００の範囲内であり、前記光学フィルムの膜の厚さが５〜２５μｍの範囲内であり、かつ、前記光学フィルムの、０〜５ｎｍの範囲内であり、フィルム膜厚方向の位相差値Ｒｔ（ｎｍ）が、−１０〜１０ｎｍの範囲内であることを特徴とする。
【００４１】
この特徴は、各請求項に係る発明に共通する技術的特徴である。
【００４２】
本発明の実施態様としては、本発明の効果発現の観点から、前記シクロオレフィン系樹脂が、下記一般式（Ｉ）で表される構造を有するシクロオレフィン系モノマー由来の重合体であることが好ましい。
【００４３】
【化３】
2018021312.tif 000004
上記一般式（Ｉ）において、ｐは０又は１の整数を表し、ｍは０又は１以上の整数を表す。Ｒ１〜Ｒ４は、それぞれ独立に、水素原子、炭化水素基、ハロゲン原子、又は水素結合受容性基を表す。また、Ｒ１〜Ｒ４は、二つ以上が互いに結合して、不飽和結合、単環又は多環を形成していてもよく、この単環又は多環は、二重結合を有していても、芳香環を形成してもよい。
【００４４】
また、前記一般式（Ｉ）で表される構造を有するシクロオレフィン系モノマーのｐが０で、ｍが１であり、かつＲ１及びＲ２が水素原子、Ｒ３がメチル基、Ｒ４がメトキシカルボニル基であることが、溶液流延法で製膜しやすいため薄膜化を行いやすくより好ましい。
【００４５】
さらに、前記ポリエステルの混合物を構成する化合物の少なくとも１種が、下記一般式（II）又は一般式（III）で表される構造を有する化合物であることが本発明の効果が大きいという観点からより好ましい。
【００４６】
【化４】
2018021312.tif 000005
前記一般式（II）及び一般式（III）において、Ａは、アルキレンジカルボン酸、シクロアルキレンジカルボン酸、又はアリールジカルボン酸から誘導される２価の基を表す。Ｇは、アルキレングリコール、シクロアルキレングリコール、又はアリールグリコールから誘導される２価の基を表す。ｎ及びｍは、それぞれ０以上の整数を表す。Ｘ１及びＸ２は、それぞれ水素原子、又はアルキレンモノカルボン酸、シクロアルキレンモノカルボン酸、若しくはアリールモノカルボン酸から誘導される１価の基を表す。Ｙ１及びＹ２は、それぞれヒドロキシ基又はアルキレンモノアルコール、シクロアルキレンモノアルコール若しくはアリールモノアルコールから誘導される１価の基を表す。ここで、Ａ及びＧは、１種類であっても２種類以上の基が組み合わされていても良い。
【００４７】
また、前記一般式（II）又は一般式（III）で表される構造を有する化合物のＡ又はＧが、２種類以上の基が組み合わされていることが、本発明の効果発現の観点からより好ましい。
【００４８】
また、前記一般式（II）又は一般式（III）で表される構造を有する化合物のｎ又はｍが、１又は２の整数を表すことが、本発明の効果発現の観点からより好ましい。
【００４９】
さらに、前記一般式（II）又は一般式（III）で表される構造を有する化合物のｎ又はｍが、１の整数を表すことが、本発明の効果発現の観点からより好ましい。
【００５０】
また、前記一般式（II）又は一般式（III）で表される構造を有する化合物の、Ｘ１及びＸ２の少なくとも一方がアルキレンモノカルボン酸、シクロアルキレンモノカルボン酸、又はアリールモノカルボン酸から誘導される１価の基を表し、Ｙ１及びＹ２の少なくとも一方がアルキレンモノアルコール、シクロアルキレンモノアルコール又はアリールモノアルコールから誘導される１価の基を表し、かつｎ又はｍが０の整数を表すことが、本発明の効果の観点から好ましい。
【００５１】
また、偏光子に本発明の光学フィルムを具備した偏光板や、前記偏光板を備える表示装置は、光学フィルムの耐湿性が良く、薄膜でかつゼロ位相差性であるため、ＩＰＳ用として視野角が広く耐湿性に優れた偏光板、表示装置が得られる点で好ましい。
【００５２】
なお、本発明においては、ゼロ位相差性とは、前記光学フィルム面内の位相差値Ｒｏが０〜５ｎｍの範囲内であり、かつ前記光学フィルム膜厚方向の位相差値Ｒｔが−１０〜１０ｎｍの範囲内であることと定義する。
【００５３】
以下、本発明とその構成要素、及び本発明を実施するための形態・態様について詳細な説明をする。なお、本願において、「〜」は、その前後に記載される数値を下限値及び上限値として含む意味で使用する。
≪本発明の光学フィルムの概要≫
本発明の光学フィルムは、シクロオレフィン系樹脂とポリエステルとを含有する光学フィルムであって、前記ポリエステルが、化学構造又は分子量が異なる２種類以上の化合物の混合物であり、前記ポリエステルの重量平均分子量（Ｍｗ）が、４００〜３８００の範囲内であり、前記光学フィルムの膜の厚さが５〜２５μｍの範囲内であり、かつ、前記光学フィルムの、下記式（ｉ）で定義されるフィルム面内の位相差値Ｒｏ（ｎｍ）及び下記式（ii）で定義されるフィルム膜厚方向の位相差値Ｒｔ（ｎｍ）が、下記式（iii）及び（iv）で規定する条件を満たすことを特徴とする。
【００５４】
（ｉ）Ｒｏ＝（ｎｘ−ｎｙ）×ｄ
（ii）Ｒｔ＝｛（ｎｘ＋ｎｙ）／２−ｎｚ）｝×ｄ
（iii）０≦Ｒｏ≦５
（iv）−１０≦Ｒｔ≦１０
〔式中、Ｒｏ及びＲｔは温度２３℃、相対湿度５５％の環境下で波長５９０ｎｍの光で測定した位相差値である。
【００５５】
ｎｘは、フィルム平面内の遅相軸方向の屈折率である。
【００５６】
ｎｙは、フィルム平面内の遅相軸方向に垂直な方向の屈折率である。
【００５７】
ｎｚは、フィルム面に垂直な方向の屈折率である。
【００５８】
ｄは、フィルムの厚さ（ｎｍ）である。〕
なお面内位相差値Ｒｏ、及び厚さ方向の位相差値Ｒｔは自動複屈折率計アクソスキャン（Ａｘｏ  Ｓｃａｎ  Ｍｕｅｌｌｅｒ  Ｍａｔｒｉｘ  Ｐｏｌａｒｉｍｅｔｅｒ：アクソメトリックス社製）を用いて、２３℃・５５％ＲＨの環境下、５９０ｎｍの波長において、三次元屈折率測定を行い、得られた屈折率ｎｘ、ｎｙ、ｎｚから上記式を用いて算出する。
【００５９】
＜シクロオレフィン系樹脂＞
本発明の光学フィルムは、シクロオレフィン系樹脂を含有することを特徴とする。
【００６０】
なお、「シクロオレフィン系樹脂」とは、シクロオレフィン系モノマーの重合体、又はシクロオレフィン系モノマーと他のモノマーとの重合体であることを意味する。
【００６１】
前記のシクロオレフィン系樹脂は、一般式（Ｉ）で表される構造を有するシクロオレフィン系モノマー由来の重合体であることが好ましい。
【００６２】
なお、「一般式（Ｉ）で表される構造を有するシクロオレフィン系モノマー由来の重合体」とは、一般式（Ｉ）で表される構造を有するシクロオレフィン系モノマーの重合体、又は一般式（Ｉ）で表される構造を有するシクロオレフィン系モノマーと他のモノマーとの重合体であることを意味する。
【００６３】
【化５】
2018021312.tif 000006
〔式中、ｐは０又は１の整数であり、ｍは０又は１以上の整数である。Ｒ１〜Ｒ４は、それぞれ独立に、水素原子、炭化水素基、ハロゲン原子、又は水素結合受容性基である。また、Ｒ１〜Ｒ４は、二つ以上が互いに結合して、不飽和結合、単環又は多環を形成していてもよく、この単環又は多環は、二重結合を有していても、芳香環を形成してもよい。〕
本発明において、シクロオレフィン系樹脂の好ましい水素結合受容性基の保有比率は一般式（Ｉ）でＲ１〜Ｒ４のうち１〜２個が水素結合受容性基を有することが好ましい。
【００６４】
また、シクロオレフィン系樹脂の水素結合受容性基の保有比率は例えば、カーボン−１３核磁気共鳴（１３ＣＮＭＲ）スペクトル法を用いて同定することができる。
【００６５】
また、一般式（Ｉ）中、Ｒ１及びＲ３が水素原子又は炭素数１〜１０の炭化水素基であることが好ましく、さらに好ましくは炭素数１〜４、特に好ましくは炭素数１〜２の炭化水素基である。Ｒ２及びＲ４の少なくとも一つは極性を有する水素結合受容性基であることが、溶液流延製膜をしやすくなる観点から好ましい。ｐとｍは、ガラス転移温度が高くかつ機械的強度が優れるという観点から、ｍ＝１、ｐ＝０であるものが好ましい。
【００６６】
水素結合受容性基としては、例えば、炭素原子数１〜１０のアルコキシ基、炭素原子数１〜１０のアシルオキシ基、炭素原子数２〜１０のアルコキシカルボニル基、アリールオキシカルボニル基、シアノ基、アミド基、イミド環含有基、トリオルガノシロキシ基、トリオルガノシリル基、アシル基、炭素原子数１〜１０のアルコキシシリル基、スルホニル含有基、及びカルボキシ基など挙げられる。これらの極性基についてさらに具体的に説明すると、上記アルコキシ基としては、例えば、メトキシ基、エトキシ基等が挙げられ；アシルオキシ基としては、例えば、アセトキシ基、プロピオニルオキシ基等のアルキルカルボニルオキシ基、及びベンゾイルオキシ基等のアリールカルボニルオキシ基が挙げられ；アルコキシカルボニル基としては、例えば、メトキシカルボニル基、エトキシカルボニル基等が挙げられ；アリールオキシカルボニル基としては、例えば、フェノキシカルボニル基、ナフチルオキシカルボニル基、フルオレニルオキシカルボニル基、ビフェニリルオキシカルボニル基等が挙げられ；トリオルガノシロキシ基としては、例えば、トリメチルシロキシ基、トリエチルシロキシ基等が挙げられ；トリオルガノシリル基としてはトリメチルシリル基、トリエチルシリル基等が挙げられ；アルコキシシリル基としては、例えば、トリメトキシシリル基、トリエトキシシリル基等が挙げられる。
【００６７】
ハロゲン原子としては、フッ素原子、塩素原子及び臭素原子が挙げられる。炭素原子数１〜３０の炭化水素基としては、例えば、メチル基、エチル基、プロピル基等のアルキル基；シクロペンチル基、シクロヘキシル基等のシクロアルキル基；ビニル基、アリル基、プロペニル基等のアルケニル基；フェニル基、ビフェニル基、ナフチル基、アントラセニル基等の芳香族基等が挙げられる。これらの炭化水素基は置換されていてもよく、置換基としては、例えば、フッ素原子、塩素原子、臭素原子等のハロゲン原子、フェニルスルホニル基等が挙げられる。
【００６８】
前記一般式（Ｉ）で表される構造を有するシクロオレフィン系モノマーのｐが０であり、ｍが１、かつＲ１及びＲ２が水素原子、Ｒ３がメチル基、Ｒ４がメトキシカルボニル基であることが、溶液流延法で製膜しやすいため薄膜化を行いやすくより好ましい。
【００６９】
本発明に係るシクロオレフィン系樹脂は、光学フィルム中に５１〜９９質量％の範囲内で含有されることが、耐熱性の観点から好ましい。
【００７０】
本発明に係るシクロオレフィン系樹脂の好ましい分子量は、ゲルパーミエーションクロマトグラフィー（ＧＰＣ）で測定したポリスチレン換算の数平均分子量（Ｍｎ）が、８０００〜１０００００、さらに好ましくは１００００〜８００００、特に好ましくは１２０００〜５００００であり、重量平均分子量（Ｍｗ）は２００００〜３０００００、さらに好ましくは３００００〜２５００００、特に好ましくは４００００〜２０００００の範囲のものが好適である。
【００７１】
本発明に係るシクロオレフィン系樹脂の好ましい固有粘度〔η〕ｉｎｈ（測定温度３０℃）は、０．２〜５ｃｍ３／ｇ、さらに好ましくは０．３〜３ｃｍ３／ｇ、特に好ましくは０．４〜１．５ｃｍ３／ｇである。
【００７２】
固有粘度〔η〕ｉｎｈは、樹脂溶液を、ウベローデ型粘度計を用いて測定（測定温度３０℃）することができる。
【００７３】
固有粘度〔η〕ｉｎｈ、数平均分子量及び重量平均分子量が上記範囲にあることによって、シクロオレフィン樹脂の耐熱性、耐水性、耐薬品性、機械的特性と、本発明の光学フィルムとしての成形加工性が良好となる。
【００７４】
本発明に係るシクロオレフィン系樹脂はガラス転移温度（Ｔｇ）が、通常、１１０℃以上であり、好ましくは１１０〜３５０℃である。さらに好ましくは１２０〜２５０℃、特に好ましくは１５０〜２２０℃である。
【００７５】
シクロオレフィン樹脂のＴｇが１１０℃以上の場合は、高温条件下での使用、又はコーティング、印刷などの二次加工による変形が抑制されるため好ましい。また、Ｔｇが３５０℃以下であると、成形加工や成形加工時の熱による樹脂劣化が抑制されるため好ましい。
【００７６】
本発明の光学フィルムは、光学フィルムのガラス転移温度（Ｔｇ）が、１３０〜２１０℃の範囲内であることが好ましい。光学フィルムのガラス転移温度（Ｔｇ）が、２１０℃以下であれば、内部応力の上昇が少なく、クラック耐性がより大きいので好ましい。
【００７７】
Ｔｇが１５０℃以上であれば、例えば、光学フィルムに導電層を積層し、アニールを施すというような、熱処理加工を伴う機能付与へも、好適に用いることができるので好ましい。
【００７８】
なお、ここでいうガラス転移温度Ｔｇとは、市販の示差走査熱量測定器を用いて、昇温速度２０℃／分で測定し、ＪＩＳ  Ｋ７１２１（１９８７）に従い求めた中間点ガラス転移温度（Ｔｍｇ）である。具体的な光学フィルムのガラス転移温度Ｔｇの測定方法は、ＪＩＳＫ７１２１（１９８７）に従って、セイコーインスツル（株）製の示差走査熱量計ＤＳＣ２２０を用いて測定する。
【００７９】
以上説明したシクロオレフィン系樹脂は、市販品を好ましく用いることができ、市販品の例としては、ＪＳＲ（株）からアートン（Ａｒｔｏｎ）Ｇ、アートンＦ、アートンＲ、及びアートンＲＸという商品名（アートンは登録商標）で発売されており、これらを使用することができる。上述のＪＳＲ株式会社製の具体的な商品には、後述する実施例に記載の様に、「ＡＲＴＯＮ  Ｇ７８１０」（商品名）、「ＡＲＴＯＮ  Ｒ５０００」（商品名）、「ＡＲＴＯＮ  ＧＸ４５００」（商品名）がある。
【００８０】
＜ポリエステル＞
本発明の光学フィルムは、ポリエステルを含有し、前記ポリエステルが、化学構造又は分子量が異なる２種類以上の化合物の混合物であり、前記ポリエステルの重量平均分子量（Ｍｗ）が、４００〜３８００の範囲内であることを特徴とする。
【００８１】
ポリエステルは、ジカルボン酸系化合物とジオール系化合物とをエステル化反応又はエステル交換反応により得ることができるエステル化体であり、両末端が封止されていてもよいし、封止されていなくてもよい。
【００８２】
本発明の光学フィルムは、ポリエステルとして、化学構造又は分子量が異なる２種類以上の化合物の混合物を含有する。
【００８３】
化学構造又は分子量が異なる２種類以上の化合物の混合物は、ポリエステルの合成の際に、複数の異なる種類の原料を使用して合成することにより製造してもよいし、単一の構造又は分子量のポリエステルを複数種類合成した後に、複数種類のポリエステルを混合して製造してもよい。
【００８４】
本発明に係る「化学構造又は分子量が異なる２種類以上の化合物の混合物」の光学フィルムへの添加方法には、特に制限はない。
【００８５】
すなわち、化学構造又は分子量が異なる２種類以上の化合物を混合した後に、光学フィルム製造のためのドープに添加してもよく、１種類の化合物をドープに添加した後に他の種類の化合物をドープに添加してもよい。
【００８６】
本発明に係るポリエステルを構成する化学構造又は重量平均分子量が異なる２種類以上の化合物のうちの少なくとも１種の化合物が、下記一般式（II）又は一般式（III）で表される構造を有する化合物であることが本発明の効果が大きいという観点からより好ましい。
【００８７】
【化６】
2018021312.tif 000007
前記一般式（II）及び一般式（III）において、Ａは、アルキレンジカルボン酸、シクロアルキレンジカルボン酸、又はアリールジカルボン酸から誘導される２価の基を表す。Ｇは、アルキレングリコール、シクロアルキレングリコール、又はアリールグリコールから誘導される２価の基を表す。ｎ及びｍは、それぞれ０以上の整数を表す。Ｘ１及びＸ２は、それぞれ水素原子、又はアルキレンモノカルボン酸、シクロアルキレンモノカルボン酸、若しくはアリールモノカルボン酸から誘導される１価の基を表す。Ｙ１及びＹ２は、それぞれヒドロキシ基又はアルキレンモノアルコール、シクロアルキレンモノアルコール若しくはアリールモノアルコールから誘導される１価の基を表す。ここで、Ａ及びＧは、１種類であっても２種類以上の基が組み合わされていても良い。
【００８８】
前記Ａのアルキレンジカルボン酸から誘導される２価の基としては、炭素原子数４〜１２のアルキレンジカルボン酸から誘導される２価の基であることが好ましい。アルキレンジカルボン酸から誘導される２価の基の例には、コハク酸、マレイン酸、フマル酸、グルタル酸、アジピン酸、アゼライン酸、セバシン酸、ドデカンジカルボン酸などから誘導される２価の基が含まれる。このうち、アジピン酸から誘導される２価の基であることが、本発明の効果発現の観点からより好ましい。
【００８９】
Ａのシクロアルキレンジカルボン酸から誘導される２価の基の例としては、ヘキサヒドロ無水フタル酸、ヘキサヒドロフタル酸、１，４−シクロヘキサンジカルボン酸、１，３−シクロヘキサンジカルボン酸などから誘導される２価の基が含まれる。このうち、１，４−シクロヘキサンジカルボン酸から誘導される２価の基であることが、本発明の効果発現の観点からより好ましい。
【００９０】
前記Ａのアリールジカルボン酸から誘導される２価の基は、炭素原子数８〜１４のアリールジカルボン酸から誘導される２価の基であることが好ましい。アリールジカルボン酸から誘導される２価の基の例には、フタル酸、テレフタル酸、イソフタル酸、１，５−ナフタレンジカルボン酸、１，４−ナフタレンジカルボン酸などから誘導される２価の基が含まれる。このうち、フタル酸から誘導される２価の基であることが、本発明の効果発現の観点からより好ましい。
【００９１】
前記Ｇのアルキレングリコールから誘導される２価の基は、炭素原子数２〜１２のアルキレングリコールから誘導される２価の基であることが好ましい。アルキレングリコールから誘導される２価の基の例には、エチレングリコール、１，２−プロピレングリコール、１，３−プロピレングリコール、１，２−ブタンジオール、１，３−ブタンジオール、１，２−プロパンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロールペンタン）、２−ｎ−ブチル−２−エチル−１，３−プロパンジオール（３，３−ジメチロールヘプタン）、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、および１，１２−オクタデカンジオール等から誘導される２価の基が含まれる。このうち、１，２−プロピレングリコールから誘導される２価の基であることが、本発明の効果発現の観点からより好ましい。
【００９２】
前記Ｇのシクロアルキレングリコールから誘導される２価の基の例には、１，２−シクロヘキサングリコール、１，３−シクロヘキサングリコール、１，４−シクロヘキサングリコール、１，４−シクロヘキサンジメタノール、ビシクロヘキシル−４，４’−ジオール１，４−シクロヘキサンジメタノール、１，３−シクロヘキサンジメタノール、トリシクロデカンジメタノール、１，６−シクロヘキサンジメタノール等から誘導される２価の基が含まれる。このうち、１，４−シクロヘキサンジメタノールから誘導される２価の基であることが、本発明の効果発現の観点からより好ましい。
【００９３】
前記Ｇの、アリールグリコールから誘導される２価の基は、炭素原子数６〜１２のアリールグリコールから誘導される２価の基であることが好ましい。アリールグリコールから誘導される２価の基の例には、１，２−ジヒドロキシベンゼン（カテコール）、１，３−ジヒドロキシベンゼン（レゾルシノール）、１，４−ジヒドロキシベンゼン（ヒドロキノン）などから誘導される２価の基が含まれる。このうち、１，４−ジヒドロキシベンゼンから誘導される２価の基であることが、本発明の効果発現の観点からより好ましい。
【００９４】
前記Ｘ１及びＸ２のアルキレンモノカルボン酸から誘導される１価の基の例には、酢酸、プロピオン酸、および酪酸などの脂肪族モノカルボン酸などから誘導される１価の基が含まれる。このうち、酢酸から誘導される１価の基であることが、本発明の効果発現の観点からより好ましい。
【００９５】
前記Ｘ１及びＸ２のシクロアルキレンモノカルボン酸から誘導される１価の基の例には、シクロヘキシルカルボン酸、１，１′−ビシクロヘキサン−１−カルボン酸などから誘導される１価の基が含まれる。
【００９６】
前記Ｘ１及びＸ２のアリールモノカルボン酸から誘導される１価の基の例には、安息香酸、２−ヒドロキシ安息香酸、３−ヒドロキシ安息香酸、４−ヒドロキシ安息香酸、パラターシャリブチル安息香酸、オルソトルイル酸、メタトルイル酸、パラトルイル酸、ジメチル安息香酸、エチル安息香酸、ノルマルプロピル安息香酸、アミノ安息香酸、およびアセトキシ安息香酸などから誘導される１価の基が含まれる。このうち、４−ヒドロキシ安息香酸から誘導される１価の基であることが、本発明の効果発現の観点からより好ましい。
【００９７】
以上に述べたＸ１及びＸ２のモノカルボン酸から誘導される１価の基の中で、４−ヒドロキシ安息香酸から誘導される１価の基が、本発明の効果発現の観点から、とりわけ好ましい。上記構造がより効果的である理由は明確にはなっていないが、次のような機構を推察している。まず、本発明の光学フィルムに使用するシクロオレフィン系樹脂としては、極性基を有することが好ましく、中でもメトキシカルボニル基であることが、溶液流延法で製膜しやすく、薄膜化に適しているため特に好ましい。
【００９８】
カルボニル基の特徴としては、一般的には電気陰性度の大きな酸素原子が負に荷電していることが知られている。
【００９９】
一方、４−ヒドロキシ安息香酸から誘導される１価の基には、ヒドロキシ基が含まれる。一般的にフェノールの特徴として、アルコールよりも強い酸性を示すことが挙げられる。このことから、フェノールのヒドロキシ基の水素原子は、アルコールのそれに比べ、より大きく正に荷電していること言える。同様に、Ｘ１及びＸ２として、アルキレンモノカルボン酸やシクロアルキレンモノカルボン酸から誘導される１価の基に含まれるアルコール性ヒドロキシ基の水素原子よりも、４−ヒドロキシ安息香酸から誘導される１価の基に含まれるフェノール性ヒドロキシ基の水素原子の方が、大きく正に荷電していると予想される。
【０１００】
以上のことから、本発明に係るシクロオレフィン系樹脂のカルボニル基の酸素原子に対する水素結合性の観点では、４−ヒドロキシ安息香酸から誘導される１価の基に含まれるフェノール性ヒドロキシ基の水素原子がより強く作用すると予想される。そして、上記の水素結合による相互作用で、本発明に係るポリエステルが、本発明に係るシクロオレフィン系樹脂の近傍に存在することで、シクロオレフィン系樹脂の配向をより効率的に阻害し、結果として位相差の低減効果が大きくなると推察される。
【０１０１】
したがって、前記一般式（II）で表される構造を有し、Ｘ１又はＸ２が４−ヒドロキシ安息香酸から誘導される１価の基である化合物と、前記一般式（Ｉ）で表される構造を有するシクロオレフィン系モノマー由来の重合体であって、Ｒ１〜Ｒ４のいづれかが、水素結合受容性基である化合物とを併用することが、本発明の効果発現の観点からより好ましい。
【０１０２】
前記Ｙ１及びＹ２のアルキレンモノアルコールから誘導される１価の基の例には、メチルアルコール、エチルアルコール、１―プロパノール、２−プロパノール、ｎ−ブチルアルコール、ｔ−ブチルアルコール、２−エチルヘキシルアルコール、ステアリルアルコール、リノレイルアルコール、ベンジルアルコールなどから誘導される１価の基が含まれる。このうち、２−プロパノールから誘導される１価の基であることが、本発明の効果発現の観点からより好ましい。
【０１０３】
前記Ｙ１及びＹ２のシクロアルキレンモノアルコールから誘導される１価の基の例には、シクロヘキサノールなどから誘導される１価の基が含まれる。
【０１０４】
前記Ｙ１及びＹ２のアリールモノアルコールから誘導される１価の基の例には、フェノール、１−ナフトール、２−ナフトールなどから誘導される１価の基が含まれる。このうち、フェノールから誘導される１価の基であることが、本発明の効果発現の観点からより好ましい。
【０１０５】
一般式（II）で表される構造を有する化合物の部分構造の組み合わせとしては、表１に示されるものが挙げられる。
【０１０６】
【表１】
2018021312.tif 000008
上記表１に示される構造（部分構造の組合せ）のうち、Ｘ１及びＸ２がアリールモノカルボン酸から誘導される１価の基、Ａがアルキレンジカルボン酸から誘導される２価の基、Ｇがアルキレングリコールから誘導される２価の基の構造である化合物（部分構造の組合せ番号１０）を使用することが、本発明の効果発現の効果の観点から好ましく、例えば、Ｘ１及びＸ２が４−ヒドロキシ安息香酸から誘導される１価の基、Ａがアジピン酸から誘導される２価の基、Ｇが１，２−プロピレングリコールから誘導される２価の基であることが好ましい。
【０１０７】
また、部分構造の組合せ番号１０で表される化合物のうち、Ｘ１及びＸ２がアリールモノカルボン酸から誘導される１価の基、Ａがアルキレンジカルボン酸から誘導される２価の基、Ｇがアルキレングリコールから誘導される２価の基の構造である化合物と、部分構造の組合せ番号１０で表される化合物のうち、Ｘ１及びＸ２がアリールモノカルボン酸から誘導される１価の基、Ａがアリールジカルボン酸から誘導される２価の基、Ｇがアルキレングリコールの構造である化合物を混合して使用することが、本発明の効果が大きいという観点から好ましい。
【０１０８】
一般式（II）で表される構造を有する化合物の化合物例としては、表２に示される化合物例が挙げられる。
【０１０９】
【表２】
2018021312.tif 000009
一般式（III）で表される構造を有する化合物の部分構造の組み合わせとしては、表３に示されるものが挙げられる。
【０１１０】
【表３】
2018021312.tif 000010
上記表３に示される構造（部分構造の組合せ）のうち、Ｙ１及びＹ２がアリールモノアルコールから誘導される１価の基、Ａがアルキレンジカルボン酸から誘導される２価の基、Ｇがアルキレングリコールから誘導される２価の基（部分構造の組合せ番号２０）の構造である化合物を使用することが、本発明の効果発現の観点から好ましい。
【０１１１】
また、部分構造の組合せ番号２０で表される化合物のうち、Ｙ１及びＹ２がアリールモノアルコールから誘導される１価の基、Ａがアルキレンジカルボン酸から誘導される２価の基、Ｇがアルキレングリコールから誘導される２価の基の構造である化合物と、部分構造の組合せ番号２０で表される化合物のうち、Ｙ１及びＹ２がアリールモノアルコールから誘導される１価の基、Ａがアリールジカルボン酸から誘導される２価の基、Ｇがアルキレングリコールから誘導される２価の基の構造である化合物を混合して使用することが、本発明の効果が大きいという観点から好ましい。一般式（III）で表される構造を有する化合物の化合物例としては、表４に示される化合物例が挙げられる。
【０１１２】
【表４】
2018021312.tif 000011
また、前記一般式（II）又は一般式（III）で表される構造を有する化合物のＡ又はＧが、２種類以上の基が組み合わされていることが、本発明の効果発現の観点からより好ましい。
【０１１３】
Ａ又はＧが、２種類以上の基が組み合わされている場合の例としては、例えば下記のケースが挙げられる。
【０１１４】
Ａが２種類（Ａ１、Ａ２）、Ｇが１種類（Ｇ１）
Ａが１種類（Ａ１）、Ｇが２種類（Ｇ１、Ｇ２）
Ａが２種類（Ａ１、Ａ２）、Ｇが２種類（Ｇ１、Ｇ２）
Ａ１、Ａ２、Ｇ１、及びＧ２は、前記の一般式（II）又は一般式（III）におけるＡ、及びＧの定義と同様であり、Ａ１、及びＡ２は、それぞれ独立に、アルキレンジカルボン酸、シクロアルキレンジカルボン酸、又はアリールジカルボン酸から誘導される２価の基を表す。Ｇ１、及びＧ２は、それぞれ独立に、アルキレングリコール、シクロアルキレングリコール、又はアリールグリコールから誘導される２価の基を表す。
【０１１５】
Ａ又はＧが、２種類以上の基が組み合わされている場合の化合物として好ましい化合物は、下記一般式（IV）及び一般式（Ｖ）で表される構造を有する化合物である。
【０１１６】
【化７】
2018021312.tif 000012
Ｘ１、Ｘ２、Ｙ１、Ｙ２、Ａ１、Ａ２、Ｇ１、及びＧ２は、前記の一般式（II）又は一般式（III）におけるＡ、及びＧの定義と同様であり、Ａ１、及びＡ２は、それぞれ独立に、アルキレンジカルボン酸、シクロアルキレンジカルボン酸、又はアリールジカルボン酸から誘導される２価の基を表す。Ｇ１、及びＧ２は、それぞれ独立に、アルキレングリコール、シクロアルキレングリコール、又はアリールグリコールから誘導される２価の基を表す。
【０１１７】
ｎ、ｎ′、ｍ、ｍ′は、それぞれ独立に、１以上の整数を表す。また、Ａ１とＡ２又はＧ１とＧ２は異なる基であることを表す。
【０１１８】
一般式（IV）で表される構造を有する化合物の化合物例として表５に示される化合物例が挙げられ、一般式（Ｖ）で表される構造を有する化合物の化合物例として、表６に示される化合物例が挙げられる。
【０１１９】
【表５】
2018021312.tif 000013
【表６】
2018021312.tif 000014
また、前記一般式（II）又は一般式（III）で表される構造を有する化合物のｎ又はｍが、１又は２の整数を表すことが、位相差値を低減する観点からより好ましい。
【０１２０】
さらに、前記一般式（II）又は一般式（III）で表される構造を有する化合物のｎ又はｍが、１の整数を表すことが、位相差値を低減する観点からより好ましい。
【０１２１】
ポリエステルの合成は、定法により、ジカルボン酸系化合物、ジオール系化合物、及び必要に応じて末端封止用モノカルボン酸又はモノアルコールのエステル化反応又はエステル交換反応による熱溶融縮合法、又はジカルボン酸系化合物及び末端封止用モノカルボン酸の酸クロライドとジオール系化合物との界面縮合法のいずれかの方法で行うことができる。
【０１２２】
ポリエステルの構造は、原料となる前記のジカルボン酸系化合物とジオール系化合物の種類や、末端封止剤である、モノアルコール系化合物やモノカルボン酸系化合物の種類、原料化合物の添加量により調整できる。また、ポリエステルの重量平均分子量は、エステル重合反応時の圧力、温度、反応時間、原料であるジカルボン酸系化合物とジオール系化合物との添加比率、末端封止剤の添加時間、添加量などにより調整できる。
【０１２３】
本発明に係るポリエステルの重量平均分子量（Ｍｗ）は、４００〜３８００の範囲内である。
【０１２４】
本発明に係るポリエステルの重量平均分子量（Ｍｗ）数平均分子量は、本発明の効果発現の観点から、４００〜２０００であることが好ましく、４００〜１０００であることがより好ましい。重量平均分子量が４００未満であるポリエステルでは、光学フィルムの機械強度を低下し、生産性が悪くなる。また、光学フィルム及び、光学フィルムを使用した偏光板を加工する際に、クラックなどが生じやすくなり、熱や湿度などの環境変動に対する耐久性が悪くなる。重量平均分子量が、３８００より大きいと、本発明の効果が生じにくくなる。これは、本発明に係るシクロオレフィン系樹脂に対する相溶性が悪くなるためであると推察される。
【０１２５】
本発明に係るポリエステルの重量平均分子量は、ゲルパーミエーションクロマトグラフィーにより測定することができる。測定条件は以下のとおりである。
【０１２６】
溶媒：ジクロロメタン
カラム：Ｓｈｏｄｅｘ    Ｋ８０６、Ｋ８０５、Ｋ８０３Ｇ（昭和電工（株）製を３本接続して使用した）
カラム温度：２５℃
試料濃度：０．１質量％
検出器：ＲＩ    Ｍｏｄｅｌ    ５０４（ＧＬサイエンス社製）
ポンプ：Ｌ６０００（日立製作所（株）製）
流量：１．０ｍｌ／ｍｉｎ
校正曲線：標準ポリスチレンＳＴＫ    ｓｔａｎｄａｒｄ    ポリスチレン（東ソー（株）製）Ｍｗ＝５００〜２８０００００迄の１３サンプルによる校正曲線を使用した。１３サンプルは、ほぼ等間隔に用いることが好ましい。
【０１２７】
本発明に係るポリエステルは、重量平均分子量が４００〜３８００の範囲内である化合物と、重量平均分子量が４００〜３８００の範囲内である化合物との混合物であることが、本発明の効果が大きいという観点からより好ましい。
【０１２８】
本発明に係るポリエステルの酸価に関しては、本発明の効果が得られる範囲であれば特に制限はないが、例えば、０．１〜２００ｍｇＫＯＨ／ｇが好ましい。より好ましくは、１〜１５０ｍｇＫＯＨ／ｇであり、さらに好ましくは、１５〜１００ｍｇＫＯＨ／ｇである。２００ｍｇＫＯＨ／ｇよりも大きいと、シクロオレフィン系樹脂との相溶性の悪化に伴う光学フィルムの白濁化が起きる場合がある。また、０．１ｍｇＫＯＨ／ｇ以上であると、本発明の位相差低減効果の発現の観点から好ましい。ポリエステルの酸価とは、試料１ｇ中に含まれる酸（試料中に存在するカルボキシ基）を中和するために必要な水酸化カリウムのミリグラム数として定義される。ポリエステル系可塑剤の酸価は、ＪＩＳ  Ｋ００７０に準拠して測定されうる。
【０１２９】
ポリエステルを構成する化学構造又は重量平均分子量が異なる２種類以上の化合物のうち含有比率（質量％）が最大である化合物の、ポリエステル全体の中での含有比率は、本発明の効果発現の観点から、９０〜３０質量％であることが好ましい。８０〜５０質量％であることがより好ましい。また、ポリエステルの光学フィルム中への添加量は、本発明の効果発現の観点から、シクロオレフィン系樹脂に対して１〜１５質量％が好ましい。さらに３〜１０質量％であることがより好ましい。
【０１３０】
本発明の光学フィルムは下記式（ｉ）で定義されるフィルム面内の位相差値Ｒｏ（ｎｍ）及び下記式（ii）で定義されるフィルム膜厚方向の位相差値Ｒｔ（ｎｍ）が、下記式（iii）及び（iv）で規定する条件を満たすことを特徴とする。
【０１３１】
（ｉ）Ｒｏ＝（ｎｘ−ｎｙ）×ｄ
（ii）Ｒｔ＝（（ｎｘ＋ｎｙ）／２−ｎｚ）×ｄ
（iii）０≦Ｒｏ≦５
（iv）−１０≦Ｒｔ≦１０
〔式中、Ｒｏ及びＲｔは温度２３℃、相対湿度５５％の環境下で波長５９０ｎｍの光で測定した位相差値である。ｎｘは、フィルム平面内の遅相軸方向の屈折率である。ｎｙは、フィルム平面内の遅相軸方向に垂直な方向の屈折率である。ｎｚは、フィルム面に垂直な方向の屈折率である。ｄは、フィルムの厚さ（ｎｍ）である。〕
上記の特性（ゼロ位相差性）を有することで、特にＩＰＳ型液晶表示装置用の偏光板として最適な位相差を付与できる。
【０１３２】
光学フィルム面内の位相差値Ｒｏ（ｎｍ）は０〜＋３ｎｍであることが好ましい。光学フィルム膜厚方向の位相差値Ｒｔは−５〜＋５ｎｍであることが好ましい。
【０１３３】
本発明では薄膜のシクロオレフィン系樹脂の光学フィルムであっても、等方性（ゼロ位相差性）が良くすることができる。
【０１３４】
本発明の光学フィルムの膜厚は５〜２５μｍである。１０〜１５μｍの範囲が好ましく、薄膜化することにより、ＩＰＳ型液晶表示装置用の薄型化に寄与することができる。
【０１３５】
面内位相差値Ｒｏ、及び厚さ方向の位相差値Ｒｔは自動複屈折率計アクソスキャン（Ａｘｏ  Ｓｃａｎ  Ｍｕｅｌｌｅｒ  Ｍａｔｒｉｘ  Ｐｏｌａｒｉｍｅｔｅｒ：アクソメトリックス社製）を用いて、２３℃・５５％ＲＨの環境下、５９０ｎｍの波長において、三次元屈折率測定を行い、得られた屈折率ｎｘ、ｎｙ、ｎｚから算出することができる。
【０１３６】
本発明の光学フィルムに含有することができるその他の添加剤としては、下記のものが挙げられる。
【０１３７】
＜マット剤＞
本発明の光学フィルムは、製造された光学フィルムがハンドリングされる際の、傷つきや、搬送性が悪化することを防止するため、さらにマット剤を含有することが好ましい。マット剤としては特にシリカ粒子を含有することが好ましい。
【０１３８】
シリカ粒子とは、二酸化ケイ素を主成分とする粒子である。主成分とは、粒子を構成する成分の５０％以上を含有することをいい、好ましくは７０％以上、より好ましくは８０％以上、特に好ましくは９０％以上含まれることをいう。
【０１３９】
また、二酸化ケイ素系の粒子で、かつ表面がアルキル化処理により疎水化処理された微粒子を添加すると、溶媒に対しての分散性がよく、異物の発生を抑制できることから、好ましい。
【０１４０】
シリカ粒子に対する上記疎水化処理は、アルキル化処理であることが好ましい。アルキル化処理された微粒子の表面はアルキル基を有し、そのアルキル基の炭素数は１〜２０の範囲であることが好ましく、より好ましくは炭素数１〜１２の範囲であり、特に好ましくは、炭素数１〜８の範囲である。
【０１４１】
前記シリカ粒子において、表面に炭素数１〜２０の範囲のアルキル基を有するものは、例えば、前記の二酸化ケイ素の粒子をオクチルシランで処理することにより得ることができる。また、表面にオクチル基を有するものの一例としては、アエロジルＲ８０５（日本アエロジル（株）製）の商品名で市販されており、好ましく用いられる。
【０１４２】
シリカ粒子の一次粒子の平均粒径は、５〜４００ｎｍの範囲内が好ましく、さらに好ましいのは１０〜３００ｎｍの範囲内である。
【０１４３】
シリカ粒子の二次粒子の平均粒径は、１００〜４００ｎｍの範囲内であることが、好ましく、一次粒子の平均粒径が１００〜４００ｎｍの範囲内であれば、凝集せずに一次粒子として含まれていることも好ましい。
【０１４４】
シリカ粒子は、市販品を好ましく使用することができ、上記アエロジルＲ８０５以外に、例えば、アエロジルＲ９７２、Ｒ９７２Ｖ、Ｒ９７４、Ｒ９７６Ｓ、Ｒ８１２、Ｒ８１２Ｓ、ＲＹ３００、３００、Ｒ２０２、ＯＸ５０、ＴＴ６００（以上、日本アエロジル株式会社製）の商品名（アエロジルは登録商標）で市販されており、使用することができる。
【０１４５】
これらの中でもアエロジルＲ８０５、Ｒ８１２、Ｒ９７６Ｓが、ハンドリング時の取扱い性を向上しかつ光学フィルムのヘイズを低く保つことができ、好ましい。
【０１４６】
＜可塑剤＞
本発明の光学フィルムには、ポリエステル以外に、他の可塑剤を併用してもよい。
【０１４７】
可塑剤の含有量は、シクロオレフィン系樹脂１００質量部に対して、好ましくは１〜１５質量％の範囲であり、より好ましくは３〜１０質量％の範囲である。可塑剤の含有量が上記範囲内であると、可塑性の付与効果が発現できるとともに、光学フィルムのＴｇの低下が少なく、耐熱性の観点で好ましい。また、光学フィルムからの可塑剤の耐染みだし性にも優れる。
【０１４８】
＜紫外線吸収剤＞
本発明の光学フィルムは、偏光板や液晶表示装置に照射される不要な紫外線を遮蔽するために、紫外線吸収剤を含有することが好ましい。紫外線吸収剤を含有することにより、液晶セル中の液晶分子の劣化を防止できるため偏光板や表示装置が太陽光等に長時間曝されても偏光機能を維持することができる。
【０１４９】
紫外線吸収剤としては、例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物等を挙げることができるが、着色の少ないベンゾトリアゾール系化合物が好ましい。また、特開平１０−１８２６２１号公報、特開平８−３３７５７４号公報に記載の紫外線吸収剤、特開平６−１４８４３０号公報に記載の高分子紫外線吸収剤も好ましく用いられる。
【０１５０】
本発明の光学フィルムを、光学補償フィルムのほかに、偏光板の保護フィルムとして用いる場合、紫外線吸収剤としては、偏光子や液晶の劣化防止の観点から、波長３７０ｎｍ以下の紫外線の吸収能に優れ、かつ液晶の表示性の観点から、波長４００ｎｍ以上の可視光の吸収が少ない特性を備えていることが好ましい。
【０１５１】
紫外線吸収剤の添加量は、高分子組成物に対して０．１〜５．０質量％の範囲内であることが好ましく、０．５〜３．０質量％の範囲内であることがさらに好ましい。
【０１５２】
本発明に有用なベンゾトリアゾール系紫外線吸収剤としては、例えば、２−（２′−ヒドロキシ−５′−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール、２−（２′−ヒドロキシ−３′，５′−ジ−ｔ−ブチルフェニル）−５−クロロベンゾトリアゾール、２−［２′−ヒドロキシ−３′−（３″，４″，５″，６″−テトラヒドロフタルイミドメチル）−５′−メチルフェニル］ベンゾトリアゾール、２，２−メチレンビス［４−（１，１，３，３−テトラメチルブチル）−６−（２Ｈ−ベンゾトリアゾール−２−イル）フェノール］、２−（２′−ヒドロキシ−３′−ｔ−ブチル−５′−メチルフェニル）−５−クロロベンゾトリアゾール、２−（２Ｈ−ベンゾトリアゾール−２−イル）−６−（直鎖及び側鎖ドデシル）−４−メチルフェノール、オクチル−３−［３−ｔ−ブチル−４−ヒドロキシ−５−（クロロ−２Ｈ−ベンゾトリアゾール−２−イル）フェニル］プロピオネートと２−エチルヘキシル−３−［３−ｔ−ブチル−４−ヒドロキシ−５−（５−クロロ−２Ｈ−ベンゾトリアゾール−２−イル）フェニル］プロピオネートの混合物等を挙げることができるが、これらに限定されない。
【０１５３】
また、市販品として、「チヌビン（ＴＩＮＵＶＩＮ）１０９」、「チヌビン（ＴＩＮＵＶＩＮ）１７１」、「チヌビン（ＴＩＮＵＶＩＮ）３２６」、「チヌビン（ＴＩＮＵＶＩＮ）３２８」「チヌビン（ＴＩＮＵＶＩＮ）９２８」（以上、商品名、ＢＡＳＦジャパン社製）（ＴＩＮＵＶＩＮは登録商標）を好ましく使用できる。
【０１５４】
＜光学フィルムの製造方法＞
本発明の光学フィルムの製造方法は、溶液流延製膜法によって製造することが薄膜の光学フィルムを製造しやすいため好ましい。
【０１５５】
本発明の光学フィルムは、溶液流延製膜法によって製膜するに当たっては、前記シクロオレフィン系樹脂、前記ポリエステルを含む有機溶媒を含有するドープを、溶解温度１５〜５０℃の範囲内で調製することが好ましい。
【０１５６】
本発明の光学フィルムは、少なくともシクロオレフィン系樹脂、及びポリエステルを含有するドープを調製する工程（ドープ調製工程）と、前記ドープを支持体上に流延してウェブ（流延膜ともいう。）を形成する工程（流延工程）と、支持体上でウェブから溶媒を蒸発させる工程（溶媒蒸発工程）、ウェブを支持体から剥離する工程（剥離工程）、得られた光学フィルムを乾燥させる工程（予備乾燥工程）、延伸後の光学フィルムを更に乾燥させる工程（乾燥工程）、得られた光学フィルムを巻取る工程（巻取り工程）によって製造されることが好ましい。また、製造された光学フィルムロールからの取り効率を考慮し、予備乾燥工程の後に光学フィルムを延伸する工程（延伸工程）を設け、延伸により薄膜の光学フィルムを製造することが好ましい。
【０１５７】
＜ドープ調製工程＞
溶液流延法に用いられる溶媒としては、例えば、クロロホルム、ジクロロメタンなどの塩素系溶媒；トルエン、キシレン、ベンゼン、及びこれらの混合溶媒などの芳香族系溶媒；メタノール、エタノール、イソプロパノール、ｎ−ブタノール、２−ブタノールなどのアルコール系溶媒；メチルセロソルブ、エチルセロソルブ、ブチルセロソルブ、ジメチルホルムアミド、ジメチルスルホキシド、ジオキサン、シクロヘキサノン、テトラヒドロフラン、アセトン、メチルエチルケトン（ＭＥＫ）、酢酸エチル、ジエチルエーテル；などが挙げられる。これら溶剤は１種のみ用いてもよいし、２種以上を併用してもよい。
【０１５８】
本発明に係る溶媒が良溶媒と貧溶媒の混合溶媒である場合、当該良溶媒は、例えば、塩素系有機溶媒としては、ジクロロメタン、非塩素系有機溶媒としては、酢酸メチル、酢酸エチル、酢酸アミル、アセトン、メチルエチルケトン、テトラヒドロフラン、１，３−ジオキソラン、１，４−ジオキサン、シクロヘキサノン、ギ酸エチル、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン、メタノール、エタノール、ｎ−プロパノール、ｉｓｏ−プロパノール、ｎ−ブタノール、ｓｅｃ−ブタノール、ｔｅｒｔ−ブタノール等が挙げられ、中でもジクロロメタンであることが好ましい。
【０１５９】
貧溶媒としてはアルコール系溶媒が好ましく用いられる。メタノール、エタノール及びブタノールから選択されることが、本発明の効果とともに、剥離性を改善し、高速度流延を可能にする観点から好ましい。中でもエタノールが上記観点から好ましい。
【０１６０】
本発明では、混合溶媒であれば、前記良溶媒を溶媒全体量に対して５５質量％以上を用いることが好ましく、より好ましくは７０質量％以上、更に好ましくは８０質量％以上用いることである。
【０１６１】
＜流延工程＞
ドープを、送液ポンプ（例えば、加圧型定量ギヤポンプ）を通して加圧ダイに送液し、無限に移送する無端の金属支持体、例えば、ステンレスベルト、又は回転する金属ドラム等の金属支持体上の流延位置に、加圧ダイスリットからドープを流延する工程である。
【０１６２】
＜溶媒蒸発工程＞
ウェブを流延用金属支持体上で加熱し、溶媒を蒸発させる工程であり、後述する剥離時の残留溶媒量を制御する工程である。
【０１６３】
溶媒を蒸発させるには、ウェブ側から風を吹かせる方法又は支持体の裏面から液体により伝熱させる方法、輻射熱により表裏から伝熱する方法等があるが、裏面液体伝熱方法が、乾燥効率が良く好ましい。
【０１６４】
＜剥離工程＞
金属支持体上で溶媒が蒸発したウェブを、剥離位置で剥離する工程である。剥離されたウェブは光学フィルムとして次工程に送られる。
【０１６５】
金属支持体上の剥離位置における温度は好ましくは１０〜４０℃の範囲であり、さらに好ましくは１１〜３０℃の範囲である。
【０１６６】
剥離する時点での金属支持体上でのウェブの残留溶媒量は、１５〜１００質量％の範囲内とすることが好ましい。残留溶媒量の制御は、前記溶媒蒸発工程における乾燥温度及び乾燥時間で行うことが好ましい。
【０１６７】
前記残留溶媒量が１５質量％以上であると、支持体上での乾燥過程において、シリカ粒子が厚さ方向に分布を持たず光学フィルム中に均一に分散した状態になるため、好ましい。
【０１６８】
また、前記残留溶媒量が１００質量％以内であれば、光学フィルムが自己支持性を有し、光学フィルムの剥離不良を回避でき、ウェブの機械的強度も保持できることから剥離時の平面性が向上し、剥離張力によるツレや縦スジの発生を抑制できる。
【０１６９】
＜乾燥及び延伸工程＞
乾燥工程は予備乾燥工程、本乾燥工程に分けて行うこともできる。
【０１７０】
金属支持体からウェブ剥離して得られた光学フィルムは、予備乾燥させる。光学フィルムの予備乾燥は、光学フィルムを、上下に配置した多数のローラーにより搬送しながら乾燥させてもよいし、テンター乾燥機のように光学フィルムの両端部をクリップで固定して搬送しながら乾燥させてもよい。
【０１７１】
ウェブを乾燥させる手段は特に制限なく、一般的に熱風、赤外線、加熱ローラー、マイクロ波等で行うことができるが、簡便さの点で、熱風で行うことが好ましい。
【０１７２】
ウェブの予備乾燥工程における乾燥温度は好ましくは光学フィルムのガラス転移点−５℃以下であって、３０℃以上の温度で１分以上３０分以下の熱処理を行うことが効果的である。乾燥温度は４０〜１５０℃の範囲内、更に好ましくは５０〜１００℃の範囲内で乾燥が行われる。
【０１７３】
＜延伸工程＞
本発明の光学フィルムは、延伸装置にて残留溶媒量下で延伸処理を行うことで、薄膜の光学フィルムを製造したり、広幅の光学フィルムを製造したり、また光学フィルムの平面性を向上したり、光学フィルム内の分子の配向を制御することで、位相差値Ｒｏ及びＲｔを調整することができる。
【０１７４】
本発明の光学フィルムの製造において、延伸工程にて延伸する場合、延伸開始時の残留溶媒量を５質量％以上３０質量％未満とすることが好ましい。より好ましくは１０〜２５質量％の範囲内である。延伸開始時の残留溶媒量が５％以上であれば、延伸時に光学フィルムに発生する応力を低くし、樹脂鎖の配向に伴う位相差の発現を抑制し、位相差値をゼロ位相差性の範囲に調整しやすい。また、延伸開始時の残留溶媒量が３０％以下であれば、残留溶媒を含んだ光学フィルムの安定性、例えば、搬送方向（長手方向、ＭＤ方向、流延方向ともいう）、又は幅手方向（ＴＤ方向ともいう）のタルミ抑制の観点で好ましい。
【０１７５】
延伸操作は多段階に分割して実施してもよい。また、二軸延伸を行う場合には同時二軸延伸を行ってもよいし、段階的に実施してもよい。この場合、段階的とは、例えば、延伸方向の異なる延伸を順次行うことも可能であるし、同一方向の延伸を多段階に分割し、かつ異なる方向の延伸をそのいずれかの段階に加えることも可能である。
【０１７６】
すなわち、例えば、次のような延伸ステップも可能である：
・長手方向に延伸→幅手方向に延伸→長手方向に延伸→長手方向に延伸
・幅手方向に延伸→幅手方向に延伸→長手方向に延伸→長手方向に延伸
・幅手方向に延伸→斜め方向に延伸
また、同時二軸延伸には、一方向に延伸し、もう一方を、張力を緩和して収縮させる場合も含まれる。
【０１７７】
＜乾燥工程＞
乾燥工程では、乾燥装置によって延伸後の光学フィルムを加熱して乾燥させる。
【０１７８】
光学フィルム中に含有する有機溶媒量を調整するのに、乾燥工程の条件を適宜調整して行うことが好ましい。
【０１７９】
熱風等により光学フィルムを加熱する場合、使用済みの熱風（溶媒を含んだエアーや濡れ込みエアー）を排気できるノズルを設置して、使用済み熱風の混入を防ぐ手段も好ましく用いられる。熱風温度は、４０〜３５０℃の範囲がより好ましい。また、乾燥時間は５秒〜６０分程度が好ましく、１０秒〜３０分がより好ましい。
【０１８０】
乾燥工程においては、残留溶媒量が一般的には０．５質量％以下になるまで、光学フィルムを乾燥することが好ましい。
【０１８１】
＜巻取り工程＞
光学フィルム中の残留溶媒量が２質量％以下となってから光学フィルムとして巻取る工程であり、残留溶媒量を好ましくは１質量％以下にすることにより寸法安定性の良好な光学フィルムを得ることができる。
【０１８２】
巻取り方法は、一般に使用されているものを用いればよく、定トルク法、定テンション法、テーパーテンション法、内部応力一定のプログラムテンションコントロール法等があり、それらを使い分ければよい。
【０１８３】
＜光学フィルムの物性＞
＜ヘイズ＞
本発明の光学フィルムは、ヘイズが１％未満であることが好ましく、０．５％未満であることがより好ましい。ヘイズを１％未満とすることにより、光学フィルムの透明性がより高くなり、光学用途のフィルムとしてより用いやすくなるという利点がある。
【０１８４】
本発明の光学フィルムにおいて、マット剤を使用する場合には、上記ヘイズの観点から、均一な粒子径を有するシリカ粒子を分散させて用いることが好ましい。これにより、粒子による光散乱の程度が低くし、透明性に優れた光学フィルムを得ることができる。
【０１８５】
ヘイズ値の測定は、２３℃・５０％ＲＨの環境下、ヘイズメーター（日本電色工業社製、ＮＤＨ２０００）により、光学フィルムの幅手方向に等間隔で１０点の測定を行い、その平均値を求めヘイズとする。
【０１８６】
＜平衡含水率＞
本発明の光学フィルムは、２５℃、相対湿度６０％における平衡含水率が４％以下であることが好ましく、３％以下であることがより好ましい。平衡含水率を４％以下とすることにより、湿度変化に対応しやすく、光学特性や寸法がより変化しにくく好ましい。
【０１８７】
平衡含水率は、試料フィルムを２３℃・２０％ＲＨに調湿された部屋に４時間以上放置した後、２３℃・８０％ＲＨに調湿された部屋に２４時間放置し、サンプルを微量水分計（例えば、三菱化学アナリテック（株）製、ＣＡ−２０型）を用いて、温度１５０℃で水分を乾燥・気化させた後、カールフィッシャー法により定量する。
【０１８８】
＜フィルム長、幅、膜厚＞
本発明の光学フィルムは、長尺であることが好ましく、具体的には、１００〜４００００ｍ程度の長さであることが好ましく、ロール状に巻き取られる。また、本発明の光学フィルムの幅は１ｍ以上であることが好ましく、更に好ましくは１．３ｍ以上であり、特に１．３〜４ｍであることが好ましい。
【０１８９】
延伸後の光学フィルム（すなわち、本発明の光学フィルム。）の膜厚は、５〜２５μｍの範囲内である。より好ましくは１０〜１５μｍである。膜厚が５μｍ未満では、光学フィルムの生産時に破断の発生により、生産性が低下する場合がある。また、膜厚が５μｍ未満の光学フィルムを使用し偏光板を製造した際には、光学フィルムの強度が不十分であることに由来し、クラックが発生し、それにより偏光板の耐久性が劣化する場合がある。膜厚が５μｍ以上であれば、一定以上の光学フィルム強度を発現させることができ、光学フィルムの生産性及び、光学フィルムを使用した偏光板のクラック耐性の観点から好ましい。膜厚が２５μｍ以下であれば、偏光板及び表示装置の薄型化に適用できる。本発明の構成をとることにより、薄膜でもクラック耐性が良く、シクロオレフィン系樹脂の光学フォルムが得られる。
【０１９０】
＜光学フィルムの応用＞
本発明の光学フィルムは、液晶表示装置、有機ＥＬ表示装置等の各種表示装置やタッチパネルに用いられる機能フィルムであることが好ましい。具体的には、本発明の光学フィルムは、液晶表示装置又は有機ＥＬ表示装置用の偏光板保護フィルム、位相差フィルム、反射防止フィルム、輝度向上フィルム、ハードコートフィルム、防眩フィルム、帯電防止フィルムなどでありうる。ここで、位相差フィルムとは、ゼロ位相差性の位相差領域のフィルムも含む。
【０１９１】
特に好ましい応用は、ＩＰＳ型液晶表示装置用の光学フィルムである。本発明の光学フィルムは、前記位相差フィルムを兼ねる偏光板保護フィルムとして用いることもできる。
【０１９２】
＜偏光板＞
本発明の偏光板は、上記本発明の光学フィルムを偏光子の少なくとも片面に具備する。
＜偏光子＞
偏光子は、一定方向の偏波面の光だけを通す素子であり、その例には、ポリビニルアルコール系偏光フィルムが含まれる。
【０１９３】
ポリビニルアルコール系偏光フィルムには、ポリビニルアルコール系フィルムにヨウ素を染色させたものと、二色性染料を染色させたものとがある。
【０１９４】
偏光子は、ポリビニルアルコールフィルムを一軸延伸した後、染色するか又はポリビニルアルコールフィルムを染色した後、一軸延伸して、好ましくはホウ素系化合物で耐久性処理をさらに行って得ることができる。
【０１９５】
偏光子の膜厚は、５〜３０μｍの範囲内が好ましく、５〜１５μｍの範囲内であることがより好ましい。
【０１９６】
ポリビニルアルコールを支持体上に塗布した後、延伸することにより得られる塗布型偏光子であることがより薄膜化できる点で好ましい。
【０１９７】
ポリビニルアルコールフィルムとしては、特開２００３−２４８１２３号公報、特開２００３−３４２３２２号公報等に記載のエチレン単位の含有量１〜４モル％、重合度２０００〜４０００、ケン化度９９．０〜９９．９９モル％のエチレン変性ポリビニルアルコールが好ましく用いられる。また、特開２０１１−１００１６１号公報、特許第４６９１２０５号公報、特許第４８０４５８９号公報に記載の方法で、偏光子を作製し本発明の光学フィルムと貼り合わせて偏光板を作製することが好ましい。
【０１９８】
＜接着剤＞
＜水糊＞
本発明の偏光板は、本発明の光学フィルムを完全ケン化型ポリビニルアルコール水溶液（水糊）を用いて偏光子に貼り合わせることが好ましい。もう一方の面には他の偏光板保護フィルムを貼合することができる。本発明の光学フィルムは液晶表示装置とされた際に、偏光子の液晶セル側に設けられることが好ましく、偏光子の液晶セルとは反対側の光学フィルムは、本発明の光学フィルム、及び従来の偏光板保護フィルムのどちらでも用いることができる。
【０１９９】
例えば、従来の偏光板保護フィルムとしては、市販のセルロースエステルフィルム（例えば、コニカミノルタタック  ＫＣ８ＵＸ、ＫＣ５ＵＸ、ＫＣ８ＵＣＲ３、ＫＣ８ＵＣＲ４、ＫＣ８ＵＣＲ５、ＫＣ８ＵＹ、ＫＣ６ＵＹ、ＫＣ６ＵＡ、ＫＣ４ＵＹ、ＫＣ４ＵＥ、ＫＣ８ＵＥ、ＫＣ８ＵＹ−ＨＡ、ＫＣ８ＵＸ−ＲＨＡ、ＫＣ８ＵＸＷ−ＲＨＡ−Ｃ、ＫＣ８ＵＸＷ−ＲＨＡ−ＮＣ、ＫＣ４ＵＸＷ−ＲＨＡ−ＮＣ、以上コニカミノルタ（株）製）が好ましく用いられる。
【０２００】
＜活性エネルギー線硬化性接着剤＞
また、本発明の偏光板においては、本発明の光学フィルムと偏光子とが、活性エネルギー線硬化性接着剤により貼合されていることが好ましい。
【０２０１】
活性エネルギー線硬化性接着剤は、紫外線硬化型接着剤を用いることが好ましい。
【０２０２】
本発明においては、光学フィルムと偏光子との貼合に紫外線硬化型接着剤を適用することにより、薄膜でも強度が高く、平面性に優れた偏光板を得ることができる。紫外線硬化型接着剤を用いた偏光板の製造方法に特に制限は無く、従来公知の方法で製造することができる。
【０２０３】
＜保護フィルム＞
偏光子を挟んで本発明の光学フィルムとは反対側に配置されるフィルムは、偏光子の保護フィルムとして機能するフィルムであることが好ましい。
【０２０４】
このような保護フィルムとしては、本発明の光学フィルムを用いてもよいが、例えば、市販のセルロースエステルフィルム（例えば、コニカミノルタタックＫＣ８ＵＸ、ＫＣ５ＵＸ、ＫＣ４ＵＸ、ＫＣ８ＵＣＲ３、ＫＣ４ＳＲ、ＫＣ４ＢＲ、ＫＣ４ＣＲ、ＫＣ４ＤＲ、ＫＣ４ＦＲ、ＫＣ４ＫＲ、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ２ＵＡ、ＫＣ４ＵＡ、ＫＣ６ＵＡＫＣ、２ＵＡＨ、ＫＣ４ＵＡＨ、ＫＣ６ＵＡＨ、以上コニカミノルタ（株）製、フジタックＴ４０ＵＺ、フジタックＴ６０ＵＺ、フジタックＴ８０ＵＺ、フジタックＴＤ８０ＵＬ、フジタックＴＤ６０ＵＬ、フジタックＴＤ４０ＵＬ、フジタックＲ０２、フジタックＲ０６、以上富士フイルム（株）製）も好ましく用いることができる。本発明の光学フィルムを保護フィルムとして使用し、偏光子の両側に本発明の光学フィルムを配置しても良い。
【０２０５】
また、例えば、ポリエチレンテレフタレート、ポリエチレンナフタレート、ポリカーボネート等の樹脂フィルム、脂環式ポリオレフィン（例えば、日本ゼオン株式会社製、ゼオノア（登録商標）、ポリアリレート、ポリエーテルスルホン、ポリスルホン、シクロオレフィンコポリマー、ポリイミド（例えば、三菱ガス化学株式会社製、ネオプリム（登録商標））、フルオレン環変性ポリカーボネート、脂環変性ポリカーボネート、アクリロイル系化合物等の樹脂フィルムが挙げられる。これら樹脂基材のうち、コストや入手の容易性の点では、ポリエチレンテレフタレート（略称：ＰＥＴ）、ポリブチレンテレフタレート、ポリエチレンナフタレート（略称：ＰＥＮ）、ポリカーボネート（略称：ＰＣ）等のフィルムが保護フィルムとして好ましく用いられる。
【０２０６】
上記保護フィルムの厚さは、特に制限されないが、１０〜１５０μｍ程度とすることができ、好ましくは１０〜１００μｍの範囲内であり、より好ましくは１０〜５０μｍの範囲内である。
【０２０７】
＜偏光板＞
図１は、本発明の好ましい実施形態による偏光板の概略断面図である。図１の実施形態においては、偏光板１０１は、偏光子１０と該偏光子１０の両方の面に配置された光学フィルム２０及び保護フィルム３０とを備える。該偏光子１０と該光学フィルム２０及び保護フィルム３０は、任意の接着層（図示せず）を介して、貼り合わせられている。
【０２０８】
＜液晶表示装置＞
本発明の表示装置は、上記本発明の偏光板を具備する。
具体的には、上記本発明の光学フィルムを貼合した偏光板を液晶表示装置に用いることによって、種々の視認性に優れた液晶表示装置を作製することができる。
【０２０９】
また、本発明の光学フィルムは、多角形や曲線を持つディスプレイ用途の偏光板に好ましく使用される。
【０２１０】
本発明の偏光板は、ＳＴＮ、ＴＮ、ＯＣＢ、ＨＡＮ、ＶＡ（ＭＶＡ、ＰＶＡ）、ＩＰＳ、ＯＣＢなどの各種駆動方式の液晶表示装置に用いることができる。好ましくはＩＰＳ型液晶表示装置である。
【０２１１】
液晶表示装置には、通常視認側の偏光板とバックライト側の偏光板の２枚の偏光板が用いられるが、本発明の偏光板を両方の偏光板として用いることも好ましく、片側の偏光板として用いることも好ましい。特に本発明の偏光板は外部環境に直接触れる視認側の偏光板として用いることが好ましく、本発明の光学フィルムが保護フィルムである場合は視認側表面、又は本発明の光学フィルムが光学補償フィルムである場合は、液晶セル側に配置されることが好ましい。ＩＰＳ型液晶表示装置の光学補償フィルムとして用いる場合には、液晶セルの両側に配置されることが好ましい。
【０２１２】
また、バックライト側の偏光板は本発明以外の偏光板を用いることもでき、その場合は偏光子の両面を、例えば、市販のセルロースエステルフィルム（例えば、コニカミノルタタックＫＣ８ＵＸ、ＫＣ５ＵＸ、ＫＣ４ＵＸ、ＫＣ８ＵＣＲ３、ＫＣ４ＳＲ、ＫＣ４ＢＲ、ＫＣ４ＣＲ、ＫＣ４ＤＲ、ＫＣ４ＦＲ、ＫＣ４ＫＲ、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ２ＵＡ、ＫＣ４ＵＡ、ＫＣ６ＵＡ、ＫＣ２ＵＡＨ、ＫＣ４ＵＡＨ、ＫＣ６ＵＡＨ、以上コニカミノルタ（株）製、フジタックＴ４０ＵＺ、フジタックＴ６０ＵＺ、フジタックＴ８０ＵＺ、フジタックＴＤ８０ＵＬ、フジタックＴＤ６０ＵＬ、フジタックＴＤ４０ＵＬ、フジタックＲ０２、フジタックＲ０６、以上富士フイルム（株）製等）を貼合した偏光板が好ましく用いられる。
【０２１３】
また、バックライト側の偏光板として、偏光子の液晶セル側に本発明の光学フィルムを用い、反対側の面に上記市販の保護フィルムや位相差フィルム、ポリエステルフィルム、アクリルフィルム、ポリカーボネートフィルム、又は他のシクロオレフィンフィルムを貼合した偏光板も好ましく用いることができる。
【０２１４】
本発明の偏光板を用いることで、特に画面が３０型以上の大画面の液晶表示装置であっても、表示ムラ、正面コントラスト、視野角など視認性に優れた液晶表示装置を得ることができる。
【実施例】
【０２１５】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。【０２１６】
［実施例１］
実施例で用いるシクロオレフィン系樹脂への添加剤として、前記表２、表４、表５及び表６に示される各化合物を、定法に従って合成した。なお、前記各化合物を適宜混合して、本発明に係るポリエステル（化学構造又は重量平均分子量（Ｍｗ）が異なる２種類以上の化合物の混合物）として使用した。【０２１７】
＜光学フィルムの作製＞
＜光学フィルム１の作製＞
＜微粒子分散液の調製＞
１１．３質量部の微粒子（アエロジル  Ｒ８１２、日本アエロジル（株）製）と、８４質量部のエタノールとを、ディゾルバーで５０分間撹拌混合した後、マントンゴーリンで分散した。【０２１８】
溶解タンク中で十分撹拌されているジクロロメタン（１００質量部）に、５質量部の微粒子分散液を、ゆっくりと添加した。さらに、二次粒子の粒径が所定の大きさとなるようにアトライターにて分散を行った。これを日本精線（株）製のファインメットＮＦで濾過し、微粒子添加液を調製した。【０２１９】
＜主ドープの調製＞
下記組成の主ドープを調製した。まず加圧溶解タンクにジクロロメタン及びエタノールを添加した。ジクロロメタンの入った加圧溶解タンクにシクロオレフィン系樹脂と微粒子添加液を撹拌しながら投入した。これを加熱し、撹拌しながら完全に溶解し、これを安積濾紙（株）製の安積濾紙Ｎｏ．２４４を使用してろ過して、主ドープを調製した。【０２２０】
シクロオレフィン系樹脂（ＡＲＴＯＮ  Ｇ７８１０、ＪＳＲ（株）製）
９０質量部
ジクロロメタン                          ２００質量部
エタノール                                １０質量部
微粒子添加液                            ７．６質量部
＜光学フィルム１の作製＞
次いで、無端ベルト流延装置を用い、主ドープを温度３１℃、１８００ｍｍ幅でステンレスベルト支持体上に均一に流延した。ステンレスベルトの温度は２８℃に制御した。ステンレスベルトの搬送速度は２０ｍ／ｍｉｎとした。【０２２１】
ステンレスベルト支持体上で、流延（キャスト）した光学フィルム中の残留溶剤量が３０％になるまで溶剤を蒸発させた。次いで、剥離張力１２８Ｎ／ｍで、ステンレスベルト支持体上から剥離した。剥離した光学フィルムを、１６０℃の条件下で幅方向に１．１５倍延伸した。延伸開始時の残留溶剤は５質量％であった。次いで、乾燥ゾーンを多数のローラーで搬送させながら乾燥を終了させ、テンタークリップで挟んだ端部をレーザーカッターでスリットし、その後、巻き取り、膜厚１０μｍの光学フィルム１を作製した。【０２２２】
＜光学フィルム２〜３５の作製＞
光学フィルム１の作製において、シクロオレフィン系樹脂の種類、化合物（ポリエステル）の種類及び膜厚をそれぞれ表７に記載のように変化させて、光学フィルム２〜３５を作製した。但し、ポリエステルを添加する場合は、ポリエステルの総量が、シクロオレフィン系樹脂９０質量部に対して３質量部となるように添加し、ポリエステルを混合物とする場合の混合比率は、ポリエステル混合物の平均分子量が、表７に記載の平均分子量となるように混合した。【０２２３】
上記のようにして作製した光学フィルム１〜３５対して、下記の位相差値、生産性を評価した。【０２２４】
＜位相差値＞
光学フィルムの面内方向の位相差値Ｒｏ、及び厚さ方向の位相差値Ｒｔは自動複屈折率計アクソスキャン（Ａｘｏ  Ｓｃａｎ  Ｍｕｅｌｌｅｒ  Ｍａｔｒｉｘ  Ｐｏｌａｒｉｍｅｔｅｒ：アクソメトリックス社製）を用いて、２３℃・５５％ＲＨの環境下、５９０ｎｍの波長において、三次元屈折率測定を行い、得られた屈折率ｎｘ、ｎｙ、ｎｚから下記式を用いて算出する。【０２２５】
式（ｉ）：Ｒｏ＝（ｎｘ−ｎｙ）×ｄ（ｎｍ）
式（ii）：Ｒｔ＝｛（ｎｘ＋ｎｙ）／２−ｎｚ｝×ｄ（ｎｍ）
〔式（ｉ）及び式（ii）において、ｎｘは、フィルムの面内方向において遅相軸方向における屈折率を表す。ｎｙは、フィルムの面内方向において、前記方向ｘと直交する方向ｙにおける屈折率を表す。ｎｚは、フィルムの厚さ方向ｚにおける屈折率を表す。ｄは、フィルムの厚さ（ｎｍ）を表す。〕
＜生産性＞
光学フィルムの製造時に延伸工程やロール搬送工程で、破断や端部裂けの発生度を下記の評価基準で評価した。
○：光学フィルム１０００ｍを製造したときに、破断や端部裂けが発生しない
×：光学フィルム１０００ｍを製造したときに、破断や端部裂けが１回以上発生する
光学フィルムの構成と、以上の結果をまとめて表７に示した。【０２２６】
【表７】
2018021312.tif 000015
本発明の光学フィルムは、位相差値、生産性とも良好であった。【０２２７】
なお表中のシクロオレフィン系樹脂Ｐ−１は、ＪＳＲ株式会社製ＡＲＴＯＮ  Ｇ７８１０（商品名）、Ｐ−２はＪＳＲ株式会社製ＡＲＴＯＮ  Ｒ５０００（商品名）、Ｐ−３はＪＳＲ株式会社製ＡＲＴＯＮ  ＲＸ４５００（商品名）を表す。【０２２８】
［実施例２］
実施例１の光学フィルム３の化合物１Ｍを、表８に示す第２の化合物（ポリエステル）に変えた以外は光学フィルム３と同様にして光学フィルム３６〜４１を作製した。【０２２９】
実施例１と同様に、位相差値、生産性を評価した結果を表８に示した。【０２３０】
【表８】
2018021312.tif 000016
表８に示されるように、本発明の光学フィルムは、位相差値、生産性とも良好であった。【０２３１】
［実施例３］
＜偏光板の作製＞
＜偏光子を有する延伸積層体１の作製＞
＜積層体１の作製＞
帯電防止処理が施された厚さ１２０μｍの非晶性ポリエチレンテレフタレートシートの表面をコロナ処理し、熱可塑性樹脂層Ａとした。【０２３２】
親水性高分子としてポリビニルアルコール粉末（日本酢ビポバール（株）製、平均重合度２５００、ケン化度９９．０モル％以上、商品名：ＪＣ−２５）を９５℃の熱水中に溶解させ濃度８質量％のポリビニルアルコール水溶液を調製した。得られたポリビニルアルコール水溶液を、積層用の熱可塑性樹脂層Ａ上に、リップコーターを用いて塗工し、８０℃で２０分間乾燥させ、熱可塑性樹脂層Ａとポリビニルアルコールから構成される親水性樹脂層（偏光子１）を積層した積層体１を作製した。なお、親水性樹脂層（偏光子１）の厚さは、１２．０μｍであった。【０２３３】
＜延伸工程＞
上記積層体１を、搬送方向（ＭＤ方向）に１６０℃で５．３倍の自由端一軸延伸処理を施し、延伸積層体１を作製した。なお、延伸積層体１における親水性樹脂層（偏光子１）の厚さは５．６μｍであった。【０２３４】
＜染色工程＞
次いで、延伸積層体１を６０℃の温浴に６０秒浸漬し、水１００質量部あたりヨウ素を０．０５質量部及びヨウ化カリウムを５質量部それぞれ含有する水溶液に、温度２８℃で６０秒間浸漬した。次いで、緊張状態に保ったまま、水１００質量部あたりホウ酸を７．５質量部及びヨウ化カリウムを６質量部それぞれ含有するホウ酸水溶液に、温度７３℃で３００秒間浸漬した。その後、１５℃の純水で１０秒間洗浄した。水洗したフィルムを緊張状態に保ったまま、７０℃で３００秒間乾燥し、熱可塑性樹脂層Ａと偏光子１からなる延伸積層体１を得た。【０２３５】
＜偏光板の作製１＞
下記工程１〜６に従って、上記作製した延伸積層体１と、実施例１で作成した本発明の光学フィルム１を貼合し、次いで熱可塑性樹脂層Ａを剥離して、偏光板ＰＬ−１′を作製した。【０２３６】
工程１：光学フィルム１の表面にコロナ放電処理を施した。なお、コロナ放電処理の条件は、コロナ出力強度２．０ｋＷ、ライン速度１８ｍ／分とした。【０２３７】
工程２：前記延伸積層体１の偏光子１を有する面に、固形分が２質量％のポリビニルアルコール接着剤を塗布した。【０２３８】
工程３：工程２でポリビニルアルコール接着剤を塗布した面（偏光子１形成面）と、工程１で処理した光学フィルム１の処理面とが相対するよう配置した。なお光学フィルム１は、偏光子１の吸収軸と光学フィルム１の遅相軸が垂直になるように貼合した。【０２３９】
工程４：工程３で重ね合わせた試料を、圧力２０〜３０Ｎ／ｃｍ２、搬送スピードは約２ｍ／分で貼合した。【０２４０】
工程５：８０℃の乾燥機中に工程４で作製した貼合試料を２分間乾燥し、光学フィルム１、偏光子１、熱可塑性樹脂層Ａからなる偏光板を得た。【０２４１】
工程６：得られた偏光板から熱可塑性樹脂層Ａを剥離し、偏光板ＰＬ−Ａ１′を得た。
＜偏光板の作製２＞
下記工程７〜１１に従って、上記作製したＰＬ−１′と、前記コニカミノルタタック２ＵＡＨ（商品名）（コニカミノルタ（株）製）（以下「ＫＣ２ＵＡＨ」という。）を貼合し、偏光板ＰＬ−１を作製した。【０２４２】
工程７：ＫＣ２ＵＡＨを６０℃の２モル／Ｌ水酸化ナトリウム溶液に９０秒間浸漬し、次いで水洗及び乾燥して、偏光子と貼合する側をケン化した。【０２４３】
工程８：前記ＰＬ−１′の光学フィルム１が貼合されていない側の偏光子１の面に、固形分が２質量％のポリビニルアルコール接着剤を塗布した。【０２４４】
工程９：工程８でポリビニルアルコール接着剤を塗布した面と、工程７で処理したＫＣ２ＵＡＨのハードコート層が付与されていない面とが相対するよう配置した。【０２４５】
工程１０：工程９で重ね合わせた試料を、圧力２０〜３０Ｎ／ｃｍ２、搬送スピードは約２ｍ／分で貼合した。【０２４６】
工程１１：８０℃の乾燥機中に工程１０で作製した貼合試料を２分間乾燥し、ＰＬ−１′、ＫＣ２ＵＡＨからなる偏光板、すなわち、光学フィルム１、偏光子１、偏光板保護フィルムＫＣ２ＵＡＨからなる偏光板ＰＬ−１を得た。【０２４７】
次に、偏光板ＰＬ−１において、光学フィルムの種類を、表１０に記載のように変化させた以外は偏光板ＰＬ−１と同一の偏光板ＰＬ−２〜ＰＬ−３５を作製した。【０２４８】
このようにして作製した偏光板について、下記のようにして偏光子の湿熱耐久性を測定した。【０２４９】
＜湿熱耐久性（偏光子）＞
液晶パネルに搭載された状態を再現するために、本発明の光学フィルムの偏光子とは反対側の面を、粘着層を介してガラスに貼り付けた後、４０℃、相対湿度９０％の環境下で１０００時間保管した際の保管前後での偏光子の退色を目視で観察し下記の評価基準で評価した。
○：退色無し
×：明らかに退色している
評価結果を、下記実施例４の評価とともに、表９に示す。本発明の偏光板はいずれも湿熱耐久性評価で退色が無かった。【０２５０】
［実施例４］
＜液晶表示装置の作製＞
上記作製した偏光板の特性を評価するため、ＩＰＳモードである（株）日立製作所製液晶テレビ（Ｗｏｏｏ  Ｗ３２−Ｌ７０００）の液晶パネルの観察者側の前面及び背面に貼付している偏光板を剥がし、この剥がした箇所に、上記実施例３で作製した偏光板ＰＬ−１〜ＰＬ−３５を光源側（背面）と視認側（前面）に、それぞれ元々貼合されていた偏光板の透過軸と同一にして、アクリル系透明粘着剤を用いて貼合し、液晶表示装置ＣＬＤ−１〜ＣＬＤ−３５とした。【０２５１】
このようにして作製した液晶表示装置のコントラストを、下記評価基準で評価し、視認性の目安とした。【０２５２】
＜液晶表示装置の視認性（コントラスト）の評価＞
上記で作製した液晶パネルを暗室に設置し、黒表示で点灯した。その状態で点灯後３０分後と２４時間後に、次のようにして光漏れの有無を確認した。すなわち、パネル正面および、正面からの倒れ角がパネル長辺方向に４５°（左）と−４５°（右）の角度、正面からの倒れ角がパネル短辺方向に４５°（上）と―４５°（下）の角度、以上の５つの方向から目視にて観察し、以下の基準に基づき評価した。
◎：３０分後、２４時間後のいずれの時点においても、５方向への光漏れがない
○：３０分後、２４時間後のいずれかの時点で、５方向のうち１方向以上へ、注視すればわかる程度の僅かな光漏れがあるも、実用上問題ないと考えられる
×：３０分後、２４時間後のいずれかの時点で、５方向のうち１方向以上へ、明らかな光漏れがある
評価結果を、実施例１、実施例３の評価結果とともに、表９に示した。【０２５３】
【表９】
2018021312.tif 000017
表９の結果から本発明の液晶表示装置は視認性が良く、使用している偏光板の湿熱耐久性、光学フィルムの生産性のいずれもが良いことがわかる。
【産業上の利用可能性】
【０２５４】
以上のように、本発明は、シクロオレフィン系樹脂を用いた光学的に等方性（ゼロ位相差性）で薄膜の光学フィルム及び当該光学フィルムを具備した偏光板及び表示装置を提供することに適している。
【符号の説明】
【０２５５】
１０  偏光子
２０  光学フィルム
３０  保護フィルム
１０１  偏光板
【図１】
2018021312.tif 000020
【国際調査報告】
2018021312.tif 000021
2018021312.tif 000022
2018021312.tif 000023
2018021312.tif 000024